СПОСОБ ПОЛУЧЕНИЯ КОНСТРУКЦИОННОЙ АЛЮМООКСИДНОЙ КЕРАМИКИ

1. Способ получения конструкционной алюмооксидной керамики, включающий обработку алюминиевого сплава водным раствором едкого натра при теплоотводе из реакционного объема хладагентом, выделение из маточного раствора образовавшегося осадка, его промывку, сушку, термообработку на воздухе, приготовление из полученного продукта шихты, прессование и спекание отпрессованных заготовок на воздухе, отличающийся тем, что водным раствором едкого натра обрабатывают сплав алюминия с магнием, содержащимся в количестве 0,6-10% масс, перед выделением из маточного раствора образовавшегося осадка маточный раствор подвергают гидролизу путем добавления воды с температурой 80-95°C при одновременном воздействии ультразвука, осадок термообрабатывают на воздухе при температуре 1380-1400°C в течение 60-90 минут, а спекание отпрессованных заготовок на воздухе проводят путем нагрева со скоростью 300-400°C/час до температуры 1410-1420°C, затем до температуры 1510-1550°C со скоростью 80-100°C/час с последующей изотермической выдержкой в течение 30-50 минут.
2. Способ по п.1, отличающийся тем, что промывку осадка ведут до величины рН среды 7,5-10.
3. Способ по п.1, отличающийся тем, что при гидролизе маточного раствора на него воздействуют ультразвуком с частотой 22-45 кГц в течение 10-35 сек.
4. Способ по п.1, отличающийся тем, что прессование заготовок проводят под давлением 50-200 МПа.